(57)【要約】      （修正有）【課題】回収された包装容器廃プラスチックの機械的強度、外観、剥離の問題点を改良した、樹脂組成物を提供する。【解決手段】ＰＥ、ＰＰ、ＰＳ、ＰＥＴの少なくとも４種類のプラスチック類を含む容器包装廃プラスチックＡ群に、ＰＰ、ＰＳ、ＰＥＴの１種類以上を含み、かつその内の１成分が５０重量％以上を占める樹脂Ｂ群を追添加し、Ｂ群で５０重量％以上を占める樹脂が最終的にＡ群とＢ群をあわせた全体の４０重量％以上とする。【選択図】なし【特許請求の範囲】
【請求項１】
ポリエチレン（以下ＰＥという）、ポリプロピレン（以下ＰＰという）、ポリスチレン（以下ＰＳという）、ポリエチレンテレフタレート（以下ＰＥＴという）の少なくとも４種類のプラスチック類を含む容器包装廃プラスチックＡ群に、ＰＰ、ＰＳ、ＰＥＴの１種類以上を含み、かつその内の１成分が５０重量％以上を占める樹脂Ｂ群を追添加し、Ｂ群で５０重量％以上を占める樹脂が最終的にＡ群とＢ群をあわせた全体の４０重量％以上となる樹脂組成物。
【発明の詳細な説明】
【技術分野】
【０００１】  本発明は、機械的強度、外観、剥離性に優れた容器包装リサイクル樹脂組成物に関する。
【背景技術】
【０００２】  プラスチック材料は成形性に優れ、大量生産に向いた材料であり、容器・包装等に広く使用されている。平成７年施工の容器包装プラスチックに係るリサイクル法により、使用後の容器包装等プラスチック類は近年積極的に回収されているが、ＰＥ、ＰＰ、ＰＳ、ＰＥＴ等種々のプラスチックが混合されており、組成の不安定性、及び異種プラスチックの混合品である等の理由により、機械的強度の問題、外観の問題、剥離の問題があり利用用途が広がっていない。【０００３】  回収された容器包装プラスチックは平成１６年で約３１万トンに上るが、この内プラスチック製品・原材料としてリサイクルされた量は約５．７万トン（約１８％）に過ぎない。コークス炉原料炭代替品（約４５％）、高炉還元剤（約１９％）、ガス（約１７％）が主な用途で全体の約８１％を占めている。（非特許文献１）回収された容器包装プラスチックの内約８１％が燃焼されているのが実情である。
【非特許文献１】国立環境研究所「プラスチックと容器包装のリサイクルデータ集」０５Ｎｏｖ  ２００６  ２１：５１：３６
【０００４】  回収された容器包装プラスチックの、プラスチック製品・原材料としてのリサイクル率向上は、新規に石化原料から同量のプラスチック製品を生産することを考えれば、資源保護や環境対策、特に温暖化の一因と見られるＣＯ２削減に大いに貢献するものと考えられる。【０００５】  しかし、容器包装廃プラスチックの、プラスチック製品・原材料としてのリサイクルに関わる研究開発、用途開発の検討は未だ裾野が狭く、遅々として進んでいないのが現状である。当該プラスチック類の有効利用が充分達成されていない原因は、機械的強度、外観、剥離等の問題が解決されていないためである。
【発明の開示】
【発明が解決しようとする課題】
【０００６】  本発明の課題は、回収された包装容器廃プラスチックの機械的強度、外観、剥離の問題点を改良した、樹脂組成物を提供することである。
【課題を解決するための手段】
【０００７】  本発明者は、かかる問題点を解決するため鋭意研究を重ねた結果、ＰＥ、ＰＰ、ＰＳ、ＰＥＴの少なくとも４種類のプラスチック類を含む容器包装廃プラスチックＡ群に、ＰＰ、ＰＳ、ＰＥＴの１種類以上を含み、かつその内の１成分が５０重量％以上を占める樹脂Ｂ群を追添加し、Ｂ群で５０重量％以上を占める樹脂が最終的にＡ群とＢ群をあわせた全体の４０重量％以上となることにより、機械的強度、外観、剥離性が改良された樹脂組成物が得られることを見出した。
【発明の効果】
【０００８】  本発明の樹脂組成物は、ＰＥ、ＰＰ、ＰＳ、ＰＥＴの少なくとも４種類のプラスチック類を含む、回収された包装容器廃プラスチックに較べ、機械的強度、外観、剥離性が著しく改良される。
【発明を実施するための最良の形態】
【０００９】  本発明は、回収された包装容器廃プラスチックＡ群、及び追添加する樹脂Ｂ群の２種類を混合してなる樹脂組成物であるが、最終組成に占めるＰＰまたはＰＳまたはＰＥＴのいづれか１種類が４０重量％以上を占めることが好ましい。【０００１０】  回収された包装容器廃プラスチックは、ＰＥ、ＰＰ、ＰＳ、ＰＥＴの少なくとも４種類のプラスチック類を含み、且つ概ねＰＥ３９％、ＰＰ１６％、ＰＳ２２％、ＰＥＴ８％、その他１６％の比率と推定される。（非特許文献２）
本発明における回収された包装容器廃プラスチックのＰＥ、ＰＰ、ＰＳ、ＰＥＴの組成は概ねこの範囲にあることが好ましいが、該範囲を逸脱していても何ら問題ない。追添加する樹脂の量により、所望の効果を得られる。
またその形状は、粉砕してフレーク状にしたものや、或いはプラスチック押し出し機や加熱ロール等で加熱、混連した後、カッターでペレット状に造粒した形状のものでもよい。
【非特許文献２】環境技術情報ネットワーク環境技術ライブラリー（廃プラスチック化学リサイクルの鍵技術：分解油のハロゲン精製）
【００１１】  追添加する樹脂は、ＰＰ１００％、或いはＰＳ１００％、或いはＰＥＴ１００％の当業者間で言うバージン樹脂が最良だが、ＰＰ、ＰＳ、ＰＥＴの１種類以上を含み、かつその内のひとつが５０重量％以上を占めるリサイクル樹脂でも使用は可能である。
またその形状は、リサイクルプラスチックを使用する場合は、粉砕してフレーク状にしたものや、或いはプラスチック押し出し機や加熱ロール等で加熱、混連した後、カッターでペレット状に造粒した形状のものでもよい。【００１２】  本発明に言う追添加とは、回収された包装容器廃プラスチックＡ群に、ＰＰ、ＰＳ、ＰＥＴの１種類以上を含み、かつその内のひとつが５０重量％以上を占める樹脂Ｂ群をブレーンダー等を用いて混合した後、射出成形機にて混連と同時に成形する場合や、回収された包装容器リサイクルプラスチックＡ群を押し出し機や加熱ロール等で加熱、混連、造粒する際に、同時にＰＰ、ＰＳ、ＰＥＴの１種類以上を含み、かつその内のひとつが５０重量％以上を占める樹脂Ｂ群を混連、造粒する場合や、各々フレーク状またはペレット状に形成されたＡ群、Ｂ群２種類を、押し出し機や加熱ロール等で加熱、混連、造粒する場合等が考えられるが、いづれも可能である。【００１３】  また本発明では、回収された包装容器廃プラスチックＡ群、及び追添加する樹脂Ｂ群を混合または混連する際、必要に応じタルク、炭酸カルシウム、マイカ、ガラスビーズ、ガラス繊維、ウォラストナイト、炭素繊維等に代表される補強材を同時に配合することも可能である。【００１４】  本発明では、最終組成に占めるＰＰまたはＰＳまたはＰＥＴのいづれか１種類が４０重量％以上を占めることが重要であるが、そのためには、ＰＥ、ＰＰ、ＰＳ、ＰＥＴの少なくとも４種類のプラスチック類を含む、回収された包装容器リサイクルプラスチックＡ群、及び追添加するＰＰ、ＰＳ、ＰＥＴの１種類以上を含み、かつその内のひとつが５０重量％以上を占める樹脂Ｂ軍の組成をそれぞれ事前に知っておく必要がある。
そのためには、化学的定量分析を実施することが好ましいが、あらかじめ混合比率の分かったサンプルを作成した上で、赤外分析、Ｘ線、ＤＳＣ、ＴＧＡ等の検量線を作成しておき、それを用いて判定することも可能である。
【実施例１】
【００１５】  使用済みＰＰボトル粉砕品４０重量部、同ＰＥ製ポリ袋破砕品３０重量部、同ＰＳトレー粉砕品１５重量部、同ＰＥＴボトル粉砕品１５重量部を４０ｍｍφ２軸押し出し機を用いて２２０℃にて混連造粒した。その後射出成形により試験片を得、物性を測定した。結果を表−１に示す。
【実施例２】
【００１６】  使用済みＰＳトレー粉砕品４０重量部、同ＰＰボトル粉砕品２５重量部、同ＰＥ製ポリ袋破砕品２５重量部、同ＰＥＴボトル粉砕品１０重量を４０ｍｍφ２軸押し出し機を用いて２２０℃にて混連造粒した。その後射出成形により試験片を得、物性を測定した。結果を表−１に示す。
【実施例３】
【００１７】  使用済みＰＥＴボトル粉砕品４０重量部、同ＰＰボトル粉砕品２０重量部、同ＰＥ製ポリ袋破砕品２５重量部、同ＰＳトレー粉砕品１５重量部を４０ｍｍφ２軸押し出し機を用いて２８０℃にて混連造粒した。その後射出成形により試験片を得、物性を測定した。結果を表−１に示す。
【比較例１】
【００１８】  使用済みＰＥ製ポリ袋破砕品４０重量部、同ＰＰボトル粉砕品２５重量部、同ＰＳトレー粉砕品２５重量部、同ＰＥＴボトル粉砕品１０重量部を４０ｍｍφ２軸押し出し機を用いて２２０℃にて混連造粒した。その後射出成形により試験片を得、物性を測定した。結果を表−１に示す。
【００１９】
【表１】
2009013387.tif 000002
【産業上の利用可能性】
【００２０】  本発明は、ＰＥ、ＰＰ、ＰＳ、ＰＥＴの少なくとも４種類のプラスチック類を含む、回収された包装容器廃プラスチックを、プラスチック製品・原材料としてリサイクルできる可能性を広げたものと言える。現在包装容器廃プラスチックを用いた用途は擬木等極めて限定された範囲でしかないが、本発明により用途の裾野が広がることが期待される。例えば土木関連の部材や日曜雑貨の分野等、安価で強度が必要な用途に好適である。